(57)【要約】【課題】消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムを提供すること。【解決手段】アルミニウム箔層が基材層の少なくとも片面の最外層に積層されており、この上に接着剤層およびシーラント層がこの順序で設けられている積層フィルムにおいて、接着剤層に有機チタン系アンカーコート剤、シーラント層にポリエチレン系樹脂またはポリプロピレン系樹脂を用いることにより、消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムである。【選択図】図２
2016067669.tif 000002
【特許請求の範囲】
【請求項１】
消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムであって、該アルミニウム箔層が基材層の少なくとも片面の最外層に積層されており、この上に接着剤層およびシーラント層がこの順序で設けられている積層フィルムにおいて、接着剤層に有機チタン系アンカーコート剤、シーラント層にポリエチレン系樹脂またはポリプロピレン系樹脂を用いて形成されていることを特徴とする消炎鎮痛貼付剤用包装体に用いる積層フィルム。
【請求項２】
前記ポリエチレン系樹脂が、低密度ポリエチレンである請求項１に記載の消炎鎮痛貼付剤用包装体に用いる積層フィルム。
【請求項３】
前記ポリプロピレン系樹脂が、ホモポリプロピレン、ブロックポリプロピレンおよびランダムポリプロピレンから選ばれる少なくとも１種である請求項１に記載の消炎鎮痛貼付剤用包装体に用いる積層フィルム。
【請求項４】
前記消炎鎮痛貼付剤の消炎鎮痛成分が、フルルビプロフェンである請求項１から３のいずれか１項に記載の消炎鎮痛貼付剤用包装体に用いる積層フィルム。
【発明の詳細な説明】
【技術分野】
【０００１】
本発明は、消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムに関するものである。さらに詳しくは、本発明は、アルミニウム箔層が基材層の少なくとも片面の最外層に積層されており、この上に接着剤層およびシーラント層がこの順序で設けられている積層フィルムにおいて、接着剤層に有機チタン系アンカーコート剤、シーラント層にポリエチレン系樹脂またはポリプロピレン系樹脂を用いることにより、消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムに関するものである。
【背景技術】
【０００２】
消炎鎮痛貼付剤用包装体において、要求される性能は多岐にわたり、単一の素材ではその要求を満足することができないため、さまざまな特性を持った素材を複合化してなる積層フィルムが用いられる。この積層フィルムへの要求で最も重要なのは、貼付剤中の消炎鎮痛成分の残存量を保つことである。
【０００３】
貼付剤中の消炎鎮痛成分の残存量の低下は、主に温度、湿度、光などによる分解や大気中への揮散および包装体への移行が原因として考えられている。
【０００４】
温度、湿度、光などによる分解や大気中への揮散を防止するために、積層フィルム中にアルミニウム箔層を含めた包装体が一般的によく用いられている。しかし、このような包装体に消炎鎮痛貼付剤を封入し、長期保存すると、封入している貼付剤中の浸透力が強い揮発性成分により、アルミニウム箔層とこれに隣接する層との間のラミネート強度が劣化し、層間剥離（デラミネーション）が生じてしまう課題があった。
【０００５】
この課題を解決するために特許文献１では、層間のラミネート強度が劣化することなく、層間剥離を防ぐために、層間にポリオールからなる主剤とイソシアネート化合物を特定の割合で配合した硬化剤を用いた接着剤（アンカーコート）層を積層したことを特徴とする積層フィルムが提案されている。しかし、この接着剤層は、ポリオールおよびイソシアネート化合物を重合させてなる、いわゆるポリウレタン系接着剤であり、層間のラミネート強度の劣化は改善できるが、消炎鎮痛成分が貼付剤から積層フィルムへと移行しやすくなり、残存量が低下するという課題が発生した。
【０００６】
消炎鎮痛成分の包装体への移行を抑制するために、近年では、シーラント層に特許文献２に記載のポリエチレンテレフタラート樹脂（非結晶性ＰＥＴ）やポリアクリロニトリル樹脂（ＰＡＮ）などが用いられている。しかし、これら素材は調達コストが比較的高いために積層フィルムの製造にかかるコストが大幅に上がるという課題がある。
【０００７】
そのため、消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムの開発が望まれていた。
【先行技術文献】
【特許文献】
【０００８】
【特許文献１】特開２００６−１８７９０８号公報
【特許文献２】特開平８−１４３４５３号公報
【発明の概要】
【発明が解決しようとする課題】
【０００９】
本発明の目的は、上述の状況を鑑みてなされたもので、消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムを提供することである。
【課題を解決するための手段】
【００１０】
本発明者らは、上述の課題を解決すべく鋭意検討した結果、アルミニウム箔層が基材層の少なくとも片面の最外層に積層されており、この上に接着剤層およびシーラント層がこの順序で設けられている積層フィルムにおいて、接着剤層に有機チタン系アンカーコート剤、シーラント層にポリエチレン系樹脂またはポリプロピレン系樹脂を用いることにより、消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムを得ることができることを見出し、この知見に基づき、本発明を完成するに至った。
すなわち、本発明は、以下の（１）から（４）に示したものである。
（１）消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムであって、該アルミニウム箔層が基材層の少なくとも片面の最外層に積層されており、この上に接着剤層およびシーラント層がこの順序で設けられている積層フィルムにおいて、接着剤層に有機チタン系アンカーコート剤、シーラント層にポリエチレン系樹脂またはポリプロピレン系樹脂を用いて形成されていることを特徴とする消炎鎮痛貼付剤用包装体に用いる積層フィルム。
（２）前記ポリエチレン系樹脂が、低密度ポリエチレンである（１）に記載の消炎鎮痛貼付剤用包装体に用いる積層フィルム。
（３）前記ポリプロピレン系樹脂が、ホモポリプロピレン、ブロックポリプロピレンおよびランダムポリプロピレンから選ばれる少なくとも１種である（１）に記載の消炎鎮痛貼付剤用包装体に用いる積層フィルム。
（４）前記消炎鎮痛貼付剤の消炎鎮痛成分が、フルルビプロフェンである（１）から（３）のいずれかに記載の消炎鎮痛貼付剤用包装体に用いる積層フィルム。
【発明の効果】
【００１１】
以上述べたように、本発明は、消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムを提供することができる。
【図面の簡単な説明】
【００１２】
【図１】図１は、本発明の消炎鎮痛貼付剤用包装体に用いる積層フィルムの一例の断面略図である。
【図２】図２は、本発明の消炎鎮痛貼付剤用包装体に用いる積層フィルムの一例の断面略図である。
【図３】図３は、従来の消炎鎮痛貼付剤用包装体に用いる積層フィルムの一例の断面略図である。
【図４】図４は、従来の消炎鎮痛貼付剤用包装体に用いる積層フィルムの一例の断面略図である。
【発明を実施するための形態】
【００１３】
以下に、本発明を実施するための形態の例について図面を参照にして詳細に説明する。なお、本明細書に記載の例示は、本発明を特に限定するものではない。
【００１４】
図１は、本発明の消炎鎮痛貼付剤用包装体に用いる積層フィルム（１０）の一例の断面略図である。
【００１５】
本発明に用いる基材層（１１）としては、基材層の少なくとも片面の最外層にアルミニウム箔層（４）が積層されていれば特に限定しないが、必要に応じて、基材（１）、接着樹脂層（２）などを積層することができる。
【００１６】
本発明に用いる基材（１）としては、たとえば、ポリエステル、ポリプロピレンおよびポリアミドなどのプラスチックの延伸または未延伸のフィルム、各種プラスチックフィルムにポリビニルアルコールを塗工した加工フィルム、アルミニウムなどの金属や酸化ケイ素などの金属酸化物の薄膜を蒸着した加工フィルムおよび上質紙などが挙げられ、単独あるいは２種以上組み合わせて用いることができる。また、これらの上に接着樹脂層（２）が安定的に形成できるようにするために、コロナ処理などの表面処理をすることができる。
【００１７】
本発明に用いるアルミニウム箔層（４）としては、たとえば、アルミニウム箔およびアルミニウムの薄膜を蒸着した加工フィルムなどが挙げられ、単独あるいは２種を組み合わせて用いることができるが、より好ましくはアルミニウム箔である。
【００１８】
本発明に用いる接着樹脂層（２）としては、基材（１）とアルミニウム箔層（４）の接着に用いる熱可塑性樹脂層であって、たとえば、ポリエチレン系樹脂やポリプロピレン系樹脂が使用でき、具体的には、高密度ポリエチレン、低密度ポリエチレン、直鎖状低密度ポリエチレン、中密度ポリエチレンおよびエチレン−αオレフィン共重合体などのエチレン系樹脂、ホモ・ブロック・ランダムの各ポリプロピレン樹脂、プロピレン−αオレフィン共重合体などのプロピレン系樹脂、エチレン−アクリル酸共重合体およびエチレン−メタクリル酸共重合体などのエチレン−α，β不飽和カルボン酸共重合体、エチレン−アクリル酸メチル、エチレン−アクリル酸エチル、エチレン−メタクリル酸メチルおよびエチレン−メタクリル酸エチルなどのエチレン−α，β不飽和カルボン酸共重合体のエステル化合物、カルボン酸部位をナトリウムイオンまたは亜鉛イオンで架橋したエチレン−α，β不飽和カルボン酸共重合体のイオン架橋物、エチレン−無水マレイン酸グラフト共重合体およびエチレン−アクリル酸エチル−無水マレイン酸のような三元共重合体などの酸無水物変性ポリオレフィン、エチレン−グリシジルメタクリレート共重合体などのエポキシ化合物変性ポリオレフィン、エチレン−酢酸ビニル共重合体、アイオノマー樹脂などが挙げられ、単独あるいは２種以上組み合わせて用いることができ、押出し法により設けることができる。
【００１９】
本発明に用いる接着剤層（５）としては、たとえば、グラビアコーティングなどの公知の方法で、基材層（１１）のアルミニウム箔層（４）に有機チタン系アンカーコート剤を塗布した後、加熱乾燥させて形成した被膜である。
【００２０】
本発明に用いるシーラント層（６）としては、接着剤層（５）を形成した基材層（１１）とラミネートすることで設けることができ、たとえば、ポリエチレン系樹脂やポリプロピレン系樹脂が使用でき、具体的には、高密度ポリエチレン、低密度ポリエチレン、直鎖状低密度ポリエチレン、中密度ポリエチレンおよびエチレン−αオレフィン共重合体などのエチレン系樹脂、ホモ・ブロック・ランダムの各ポリプロピレン樹脂が挙げられ、単独あるいは２種以上組み合わせて用いることができるが、より好ましくは低密度ポリエチレンである。
シーラント層（６）の厚みとしては、特に限定はないが、より好ましくは２０〜３０μｍの範囲である。
【００２１】
本発明の消炎鎮痛貼付剤用包装体に用いる積層フィルムの製造に際しては、従来公知の常法または今後新しく提供される方法で製造することができる。その代表的な製造方法を図２を参照して説明する。
アルミニウム箔層（４）（厚み７μｍ）の片面に有機チタン系アンカーコート剤による接着剤層（３）を形成し、その上に低密度ポリエチレン樹脂を接着樹脂層（２）として厚み２０μｍとなるように押し出し、基材（１）として上質紙（５２．３ｇ／ｍ２）と貼り合わせて積層した基材層（１１）を得る。
基材層（１１）のアルミニウム箔層（４）面に有機チタン系アンカーコート剤を塗布して接着剤層（５）を形成し、その面にシーラント層（６）として低密度ポリエチレン樹脂を厚み３０μｍとなるように押し出して貼り合わせ、本発明の図２に示した構成の消炎鎮痛貼付剤用包装体に用いる積層フィルム（１００）を得ることができる。
【００２２】
また、本発明の消炎鎮痛貼付剤用包装体に用いる積層フィルムを用いた消炎鎮痛貼付剤用包装体は、たとえば、次のようにして作製することができる。
消炎鎮痛貼付剤用包装体に用いる積層フィルム（１００）を２０ｃｍ角に裁断し、表裏に用いてシーラント層（６）面を重ねて側端部および底部の三方の端部をヒートシールし、消炎鎮痛貼付剤用包装体を作製することができる。
【実施例】
【００２３】
以下に実施例によりさらに詳細に本発明を説明するが、本発明はこれに限定はされない。
（実施例１）
アルミニウム箔層（４）（厚み７μｍ）の片面に有機チタン系アンカーコート剤による接着剤層（３）を形成し、その上に低密度ポリエチレン樹脂を接着樹脂層（２）として厚み２０μｍとなるように押し出し、基材（１）として上質紙（５２．３ｇ／ｍ２）と貼り合わせて積層した基材層（１１）を得た。
基材層（１１）のアルミニウム箔層（４）面に有機チタン系アンカーコート剤を塗布して接着剤層（５）を形成し、その面にシーラント層（６）として低密度ポリエチレン樹脂を厚み３０μｍとなるように押し出して貼り合わせ、本発明の図２に示した構成の消炎鎮痛貼付剤用包装体に用いる積層フィルム（１００）を得た。
得られた消炎鎮痛貼付剤用包装体に用いる積層フィルムに対し、試験例１に従って安定性試験を行った際の薬物残存率は、９３％であった。また、試験例２に従ってラミネート強度測定を行った際のラミネート強度は、４．９２Ｎ／２５．４ｍｍ（ライナー側）および４．３７Ｎ／２５．４ｍｍ（不織布側）であった。結果を表１に示す。
【００２４】
（試験例１）
安定性試験
前述の実施例１の消炎鎮痛貼付剤用包装体に用いる積層フィルム、後述する比較例１および２の積層フィルムを用い、次に示す方法で安定性試験を行った。
２０ｃｍ角に裁断した各被験積層フィルムを表裏に用いて、シーラント層面を重ねて三方端部をヒートシールし、消炎鎮痛貼付剤を封入してから残りの端部をヒートシールした。このとき、消炎鎮痛貼付剤として三笠製薬株式会社「ゼポラスパップ４０ｍｇ」を用いた。その後、これらを６０℃で保存した。保存開始時および保存開始３週間後に消炎鎮痛貼付剤中の消炎鎮痛成分（フルルビプロフェン）の残存量を高速液体クロマトグラフィーにて定量した。保存開始時のフルルビプロフェン量に対する保存開始３週間後のフルルビプロフェン量を百分率で算出し、薬物残存率（％）とした。
【００２５】
【表１】
2016067669.tif 000003
【００２６】
（試験例２）
ラミネート強度（アルミニウム箔層／シーラント層間）測定
前述の実施例１の消炎鎮痛貼付剤用包装体に用いる積層フィルム、後述する比較例１および２の積層フィルムを用い、次に示す方法でラミネート強度測定を行った。
２０ｃｍ角に裁断した各被験積層フィルムを表裏に用いて、シーラント層面を重ねて三方端部をヒートシールし、消炎鎮痛貼付剤を封入してから残りの端部をヒートシールした。このとき、消炎鎮痛貼付剤として三笠製薬株式会社「ゼポラスパップ４０ｍｇ」を用いた。その後、これらを４０℃で保存した。保存開始３ヶ月後にライナー側および不織布側それぞれのアルミニウム箔層とシーラント層間の接着強度をＪＩＳ  Ｋ  ６８５４−１「接着剤  はく離接着強さ試験方法  第一部：９０度はく離」に規定された試験方法に準じて測定し、ラミネート強度（Ｎ／２５．４ｍｍ）とした。
【００２７】
（比較例１）
基材層（１１）のアルミニウム箔層（４）面に塗布する接着剤層（５）のアンカーコート剤を有機チタン系からイミン系に変えた以外は、実施例１の場合と同様にして図３に示した構成の積層フィルム（１０１）を得た。
得られた積層フィルムに対し、試験例１に従って安定性試験を行った際の薬物残存率は、５５％であった。また、試験例２に従ってラミネート強度測定を行った際のラミネート強度は、１．３１Ｎ／２５．４ｍｍ（ライナー側）および０．１１Ｎ／２５．４ｍｍ（不織布側）であった。結果を表１に示した。
【００２８】
（比較例２）
基材層（１１）のアルミニウム箔層（４）面に塗布する接着剤層（５）のアンカーコート剤を有機チタン系からウレタン系に変えた以外は、実施例１の場合と同様にして図４に示した構成の積層フィルム（１０２）を得た。
得られた積層フィルムに対し、試験例１に従って安定性試験を行った際の薬物残存率は、６７％であった。また、試験例２に従ってラミネート強度測定を行った際のラミネート強度は、４．５０Ｎ／２５．４ｍｍ（ライナー側）および４．８３Ｎ／２５．４ｍｍ（不織布側）であった。結果を表１に示した。
【産業上の利用可能性】
【００２９】
本発明は、消炎鎮痛貼付剤を封入し、長期保存しても、アルミニウム箔層とこれに隣接する層との間のラミネート強度を保つことができ、かつ、貼付剤中の消炎鎮痛成分の残存量を保つことができる消炎鎮痛貼付剤用包装体に用いる積層フィルムに関するものであって、産業上十分に利用できるものである。
【符号の説明】
【００３０】
１００…消炎鎮痛貼付剤用包装体に用いる積層フィルム
１０１…積層フィルム
１０２…積層フィルム
１０…消炎鎮痛貼付剤用包装体に用いる積層フィルム
１１…基材層
１…基材
２…接着樹脂層
３…有機チタン系アンカーコート剤による接着剤層
４…アルミニウム箔層
５…接着剤層
６…シーラント層
【図１】
2016067669.tif 000004
【図２】
2016067669.tif 000005
【図３】
2016067669.tif 000006
【図４】
2016067669.tif 000007